(57)【特許請求の範囲】
【請求項１】
平均粒径が１００ｎｍ以下の酸化チタン粒子表面に、Ｓｉ−Ｏ−Ｔｉ結合を２０％以上有する有機シラン化合物の重縮合物を前記酸化チタンに対して１．０〜６０．０重量％含む被覆を有する酸化チタン粒子と、相溶性有機溶媒とを含み、酸化チタンの固形分が２５〜３５重量％である酸化チタンゾル。
【請求項２】
有機シラン化合物がメタクリロキシ基を含む、請求項1に記載の酸化チタンゾル。
【請求項３】
水と相溶性有機溶媒を含む媒液のスラリー中で、平均粒径が１００ｎｍ以下の酸化チタン粒子と有機シラン化合物の加水分解生成物を接触させ、前記加水分解生成物を含む被覆を形成する第一工程と、
スラリーのｐＨを６〜９に調整する第二工程と、
前記の水を含む媒液を相溶性有機溶媒で置換して、酸化チタンの固形分を２５〜３５重量％に調整する第三工程を含む、Ｓｉ−Ｏ−Ｔｉ結合を２０％以上有する有機シラン化合物の重縮合物を前記酸化チタンに対して１．０〜６０．０重量％含む被覆を有する酸化チタンゾルの製造方法。
【請求項４】
請求項1又は２に記載の酸化チタンゾルと、不飽和結合をもつ有機化合物とを重合反応させて得られる、酸化チタン含有ポリマー。
【請求項５】
前記の不飽和結合をもつ有機化合物がスチレンである、請求項４に記載の酸化チタン含有ポリマー。
【発明の詳細な説明】
【技術分野】
【０００１】
本発明は、高濃度でも安定な酸化チタンゾルおよびその製造方法に関する。さらに、この酸化チタンゾルを用いた酸化チタン含有ポリマーに関する。
【背景技術】
【０００２】
従来、酸化チタン粒子を媒液に分散させた酸化チタンゾルにおいて、酸化チタン粒子の表面を改質することにより、酸化チタンゾルの有する各種の性能を向上させる試みがなされている。このような表面改質の一例として、水性の酸化チタンゾルへシランカップリング剤を添加し、これを加水分解した生成物により酸化チタン粒子を被覆した水性の酸化チタンゾルと、この酸化チタンゾルに対し、媒液を有機溶媒で置換した酸化チタンゾルが開示されている（特許文献１）。
【先行技術文献】
【特許文献】
【０００３】
【特許文献１】特開２００６−８３０３３号公報
【発明の概要】
【発明が解決しようとする課題】
【０００４】
酸化チタンゾルは、高濃度に濃縮可能であることが好ましく、シランカップリング剤や分散剤を用いることで有機溶媒中での分散安定性を高める方法が知られている。しかし、従来の方法では、濃縮過程において沈殿が生じ易く、高濃度で安定させるのが容易でない。本発明は、高濃度に濃縮可能であり、高濃度で安定な酸化チタンゾルや、その製造方法、並びに高濃度の酸化チタンゾルを用いたポリマーを提供する。
【課題を解決するための手段】
【０００５】
本発明者らが鋭意研究を重ねた結果、平均粒径が１００ｎｍ以下であり、表面に有機シラン化合物の重縮合物を含む被覆を有する酸化チタン粒子と、少なくとも水を含む媒液とを含む酸化チタンゾルが、相溶性有機溶媒を用いた酸化チタンゾルの前駆体として好適であることを見出した。
【０００６】
また、前記の重縮合物を含む被覆は、有機シラン化合物の加水分解生成物を接触させ、
スラリーのｐＨを中性或いは弱アルカリ性領域に調整し、形成されものであることが好ましい。
【０００７】
また、上記の工程を経て得られる水性酸化チタンゾルについて、水を含む媒液を相溶性有機溶媒で置換して、酸化チタンの固形分を２５〜３５重量％に調整することにより、透明性が高く、安定な酸化チタンゾルを製造できることを見出した。
【０００８】
また、上記の酸化チタンゾルと、不飽和結合をもつ有機化合物とを重合反応させることで、酸化チタンをポリマーに担持させた酸化チタン含有ポリマーを製造可能であることを見出した。
【発明の効果】
【０００９】
本発明により、有機シラン化合物を処理した酸化チタンゾルを、高濃度に濃縮したまま安定させることができる。
【図面の簡単な説明】
【００１０】
【図１】実施例１で得られた試料Ａ及び比較例２で得られた試料Ｄの分光透過率を示す図である。
【図２】実施例２で得られた試料Ｂ及び比較例３で得られた試料Ｅの分光透過率を示す図である。
【図３】実施例３で得られた試料Ｃの、透過型電子顕微鏡により撮影した画像を示す図である。
【発明を実施するための形態】
【００１１】
以下、本発明の酸化チタンゾルについて、説明する。
【００１２】
本発明の酸化チタンゾルは、平均粒径が１００ｎｍ以下であり、表面に有機シラン化合物の重縮合物を含む被覆を有する酸化チタン粒子と、相溶性有機溶媒と、を含み、酸化チタンの濃度が２５〜３５重量％となるものである。
【００１３】
酸化チタン粒子は、その結晶形によらず、アナターゼ型やルチル型等のいずれも使用可能である。アナターゼ型の酸化チタン粒子を用いた場合、光５５０ｎｍの波長を有する光の分光透過率が、酸化チタン粒子の固形分を５重量％に希釈した時に７０％以上であることが好ましく、８０％以上であることが、更に好ましい。一方、ルチル型の酸化チタン粒子を用いた場合、光５５０ｎｍの波長を有する光の分光透過率が、酸化チタン粒子の固形分を０．５重量％に希釈した時に３０〜６０％であることが好ましい。
【００１４】
本発明における酸化チタン粒子には、本発明の目的を阻害しない程度であれば、種々の目的でドーパントが添加されていても良い。また、酸化チタン粒子は、一次粒子、一次粒子が集合して構成された二次粒子等を、広く包含する。
【００１５】
本発明に用いる酸化チタン粒子としては、平均粒径が１００ｎｍ以下のものが用いられ、２〜６０ｎｍの範囲にあることが好ましい。平均粒径が１００ｎｍを越える酸化チタン粒子を含む酸化チタンゾルを用いて基材を被覆処理した場合、酸化チタンゾルは白濁して不透明になる傾向がある。
【００１６】
酸化チタン粒子の表面は、有機シラン化合物が加水分解することで生じた加水分解生成物が重縮合したもの(以下、有機シラン化合物の重縮合物という)により、一部又は全部が被覆されている。有機シラン化合物としては、一般式Ｒｎ−Ｓｉ−（ＯＲ’）４−ｎ〔式中Ｒはアルキル基、ビニル基、メタクリル基の少なくとも１種を含む炭素数１０以下の炭化水素基であり、Ｒ’はメチル基又はエチル基であり、ｎは１〜３の整数である。但し、ｎが２または３のときは、Ｒは同種の炭化水素基であってもよいし、異種の炭化水素基であってもよい。〕で表されるものが望ましい。Ｒの炭化水素基の炭素数が１１以上になると加水分解させることが困難になるため、好ましくない。なお、本発明でいう有機シラン化合物の重縮合物とは、上式に示す有機シラン化合物のアルコキシ基が加水分解されてシラノールになったもの同士が、さらに重縮合し、シロキサン結合を有するオリゴマーやポリマーになったもの、及びそれらから選ばれる２種以上の混合物をいうが、未反応のシラン化合物を含んでいてもよい。
【００１７】
前記有機シラン化合物の具体例としては、例えばメチルトリエトキシシラン、トリメチルエトキシシラン、メチルトリメトキシシラン、ビニルトリエトキシシラン、ビニルメチルジエトキシシラン、ビニルトリメトキシシラン、ｎ−ブチルトリメトキシシラン、ｎ−ブチルメチルジメトキシシラン、ｎ−ブチルトリメトキシシラン、イソブチルトリエトキシシラン、イソブチルトリメトキシシラン、ヘキシルトリエトキシシラン、ヘキシルメチルジメトキシシラン、ヘキシルトリメトキシシラン、オクチルトリエトキシシラン、オクチルトリメトキシシラン、デシルトリエトキシシラン、デシルトリエトキシシラン、メタクリロキシプロピルトリエトキシシラン、メタクリロキシプロピルトリメトキシシラン、メタクリロキシプロピルメチルジメトキシシランなどが挙げられる。上記有機シラン化合物のうち、メタクリロキシプロピルトリエトキシシラン、メタクリロキシプロピルトリメトキシシラン、メタクリロキシプロピルメチルジメトキシシラン等の、メタクリロキシ基を有するものが、相溶性有機溶媒を低分子アルコールとした時に分散安定化の効果が高いこと、不飽和結合を有するため、有機化合物と重合反応可能であること等の理由から好ましい。
【００１８】
有機シラン化合物の重縮合物の量は、基体となる酸化チタンに対し、有機シラン化合物に換算して、好ましくは０．０５〜１００．０重量％であり、さらに好ましくは１．０〜６０．０重量％である。０．０５重量％より少ないと酸化チタン粒子表面の水酸基の封鎖効果が小さいので、優れた分散性が得られない。一方、１００．０重量％より多く加えても有機シラン化合物の添加量に見合った効果が認められず、経済的にも不利である。
【００１９】
酸化チタン粒子は、無機化合物により、一部又は全部が被覆されても良い。無機化合物としては、リン酸アルミニウム、アルミニウム、ケイ素、ジルコニウム、その他公知の含水化合物又は酸化物から選ばれる１種あるいは複数種の化合物が含まれてよい。このように、酸化チタン粒子は、無機化合物による被覆を有していてもよく、また、これらの位置も特に限定されないが、有機シラン化合物の重縮合物を含む被覆よりも、内側にあることが好ましい。
【００２０】
有機シラン化合物の重縮合物の状態を把握するためには、「Ｓｉ−置換基」の結合を検出できる２９  Ｓｉ−ＮＭＲ測定が好適である。
有機シラン化合物中にＳｉ−Ｏ−Ｓｉ結合をｎ個（ｎは、０〜３の整数）有するものは、ＲＳｉ（ＯＳｉ）ｎ（ＯＲ’）３−ｎ（Ｒはアルキル基を、Ｒ’はＣＨ３或いはＨを、それぞれ表す）で表される。これらの化合物は２９Ｓｉ−ＮＭＲ測定で検出され、そのピークは一般にＴｎとして表される。
一方、有機シラン化合物中にＳｉ−Ｏ−Ｓｉ結合をｎ個有し、かつ、Ｓｉ−Ｏ−Ｔｉ結合をｋ個（ｋはｎ＋ｋ≦３を満たす０以上の整数）有するものは、ＲＳｉ（ＯＳｉ）ｎ（ＯＴｉ）ｋ（ＯＲ'）３−ｎ−ｋで表される。これらの化合物に由来するピークは、Ｓｉ−ＯーＴｉ結合の数により分割することが難しいため、複合ピークとして、ＴｎＴｉで表される。
【００２１】
上記の酸化チタンは相溶性有機溶媒に分散している。相溶性有機溶媒は、メタノール、エタノール、イソプロパノールなどのアルコール類、エチレングリコールおよびそのモノアルキルエーテル、その他の水と混合して用いることが可能な有機溶媒であるが、メタノール、エタノールおよびイソプロパノールのような低級アルコールが好ましい。
【００２２】
以下、上記の酸化チタンゾルと、その前駆体であって媒液に水を含む酸化チタンゾル（以下、単に「水性酸化チタンゾル」という）について、製造方法を説明する。
【００２３】
（水性酸化チタンゾル）
水性酸化チタンゾルは、少なくとも水を含む媒液のスラリー中で、平均粒径が１００ｎｍ以下の酸化チタン粒子と有機シラン化合物の加水分解生成物を接触させ、前記加水分解生成物を含む被覆を形成する第一工程と、中和反応などによってスラリーのｐＨを中性流域或いは弱アルカリ性領域に調整する第二工程とを経ることにより、得られる。後述するように、スラリーのｐＨは、第一工程の終点において酸性領域にある。
【００２４】
（第一工程に用いる水性スラリー）
酸化チタンを含有する水性スラリー（以下、単に「水性スラリー」という。）は、チタン化合物水溶液を加熱加水分解したり、チタン化合物水溶液にアルカリを添加し中和したりして得た酸化チタン粒子に、水と、必要に応じて相溶性有機溶媒を添加し、混合すること等、公知の方法で得られる。水性スラリー中の酸化チタン粒子は、ルチル型、アナターゼ型等いずれの結晶形であるかを問わず、本発明の目的を阻害しない程度であれば、種々の目的でドーパントが添加されていても良い。この酸化チタン粒子は、一次粒子、一次粒子が集合して構成された二次粒子等、その形状を問わないが、平均粒径が１〜１００ｎｍのものが必要であり、２〜６０ｎｍの範囲にあることが好ましい。平均粒径が１００ｎｍを超える場合、そのままでは酸化チタン粒子の分散性低いため、機械的粉砕などによって凝集体を解砕し、平均粒径が前記の範囲内となるよう微粉化する工程を設けることで適用できる。
【００２５】
本発明における「酸化チタン粒子を含有する水性スラリー」とは、溶質として酸化チタン粒子を含み、少なくとも水を含む媒液を用いたものであり、必要に応じて相溶性有機溶媒を添加したものである。また、「水性酸化チタンゾル」とは、溶媒として水を用いたものであり、必要に応じて相溶性有機溶媒が添加された酸化チタンゾルである。
【００２６】
（第一工程）
このようにして得られた水性スラリーに、有機シラン化合物の加水分解生成物を含む被覆を形成する。有機シラン化合物の加水分解生成物は、例えば、水性スラリーに有機シラン化合物を添加する方法や、相溶性有機溶媒に希釈した有機シラン化合物を添加する方法等、いずれの方法でも生成される。第一工程の始点において、水性スラリーのｐＨは、酸性領域、中性領域、アルカリ性領域のいずれにあっても良いが、第一工程の終点においては、水性スラリーのｐＨは酸性領域にある。一例として、水性スラリーのｐＨを中性領域として第一工程を出発した場合、反応が進むにつれｐＨが下がり、第一工程の終点では、ｐＨは酸性領域となる。有機シラン化合物は、加水分解によるシラノールの生成後、酸化チタン表面または自己のシラノール基と縮合反応を起こすことが知られている。加水分解反応においては、反応率を高めるために有機シランを添加前に事前に加水分解することが可能である。縮合反応においては、過剰な自己縮合反応を抑制し、同時に酸化チタンとの反応によって被覆を形成する必要があるため、反応温度は低く、反応時に添加する相溶性有機溶媒は多いほど良い。反応時の相溶性有機溶媒の比率を高めるため、必要に応じて事前に水性スラリーを相溶性有機溶媒に溶媒置換しても良い。この溶媒置換の工程等によって、スラリー中の酸化チタンが過度な凝集状態となってしまった場合は、機械的粉砕などにより凝集粒子を解砕する工程を設けても良い。なお、水性スラリーの粘性が高い場合は、必要に応じて攪拌等の処理をしても良い。
【００２７】
（第二工程）
次いで、水性スラリーのｐＨが中性領域或いは弱アルカリ性領域となるよう調整する。水性スラリー中に含まれる酸成分は、加水分解生成物の被覆をもつ酸化チタン粒子を相溶性有機溶媒中で分散せしめるのに障害となるからである。調整方法として、アルカリの添加や、脱イオン等が利用できる。ｐＨを調整する過程では、白濁した水性スラリーが瞬時に透明になる場合や（実施例１）、水性スラリーの粘性が急激に低下して透明度が上昇する（実施例２）場合等、顕著な現象があるが、最終的に水性スラリーは、透明性が高く、安定した酸化チタンゾルとなる。このｐＨの調整による分散は瞬時に起こり、また可逆的であることから、第二工程によって有機シランが縮合するなどの反応をしているとは考えにくい。第二工程の終点におけるｐＨは、６．０〜９．０が好ましく、８．０〜９．０が、より好ましい。
【００２８】
上記メカニズムは、下記のように推察される。
まず、有機シランは第一工程の終点で既に一定の割合で自己縮合しており、シロキサンのネットワークが立体的に形成されることで、酸化チタン粒子を保護していると考えられる。次に、第二工程において水性スラリーのｐＨが中性領域或いは弱アルカリ性領域に調整されることにより、酸化チタン粒子の表面電位や、ネットワークの立体構造が生じ、結果として、透明性が高く、安定した酸化チタンゾルを得ることができる。
【００２９】
（第三工程）
上記の水性酸化チタンゾルを、例えば、限外濾過と有機溶媒による希釈を繰り返すことにより、水分を除去するとともに溶媒置換をする。これにより、水性酸化チタンゾルの溶媒を相溶性酸化チタンゾルへ転換することができる。相溶性溶媒としては、メタノール、エタノール、イソプロパノールなどのアルコール類、エチレングリコールおよびそのモノアルキルエーテル、その他の水と混合可能な有機溶媒が用いられるが、メタノール、エタノールおよびイソプロパノールのような低級アルコールが好ましい。また、分散安定性を向上させるために種々の分散剤および添加剤を加えてもかまわない。尚、第一工程の直後に、水性スラリーが高い透明度を示し一見して酸化チタンゾルになっている場合があるが、第二工程を行わずに本工程を行った場合、溶媒中の水分が一定量を下回ったり、酸化チタンの濃度が一定量を超えたりすると、直ちに凝集して著しい増粘や沈殿を生成し、良好な酸化チタンゾルは得られない。
【００３０】
得られた相溶性酸化チタンゾルは、限外ろ過濃縮等の方法により、酸化チタンの固形分が２５〜３５重量％となるまで濃縮することができる。上記の製造方法で得られた相溶性酸化チタンゾルは、濃縮後であっても透明性が高く、安定した状態を維持することができるが、有機シランのオリゴマーやポリマーにより粒子表面が均一に被覆されたことで、濃縮される際に酸化チタン粒子同士が接近しても凝集しないためと考えられる。
【００３１】
以下に実施例を示すが、本発明はこれらに限定されるものではない。
【００３２】
実施例１
（第一工程）
酸性のアナターゼ型酸化チタンゾル（石原産業製ＳＴＳ−１００）に陰イオン交換樹脂を添加してｐＨを４．０に調整した後、直ちに陰イオン交換樹脂を分離しメタノールで希釈することで、ａ液（メタノール及び水が溶媒である、酸化チタンゾル）を得た。一方、酸化チタンの固形分に対し５０重量％の３−メタクリロキシプロピルトリメトキシシランをメタノール中で３０分混合し、ｂ液を得た。ａ液を３５℃にて攪拌しながらｂ液を徐々に添加し、添加終了後１時間保持し、酸化チタンの濃度が１重量％、溶媒中の水が１１重量％の安定した水性酸化チタンゾル（溶媒はメタノール及び水）を得た。反応終了後のｐＨは２．５であり、酸化チタンゾルは透明であった。
（第二工程）
得られた水性酸化チタンゾルにＮＨ３を添加し、中和した。ｐＨ３付近から白濁し、ｐＨが７．０を超えるあたりで透明な水性酸化チタンゾルとなった。最終的なｐＨを８．０とした。
（第三工程）
得られた水性酸化チタンゾルに対し、限外ろ過濃縮とメタノールによる希釈を繰り返すことで溶媒をメタノールに置換し、次いで酸化チタンの固形分が２５重量％となるまで濃縮し、酸化チタンゾル（試料Ａ：溶媒はメタノール）を得た。
【００３３】
実施例２
（第一工程）
四塩化チタンを中和して得たルチル型酸化チタンを解膠し、ＳｉＯ２により処理した中性のルチル型酸化チタンゾルを、硫酸でｐＨを１．５に調整して凝集させ、ろ過洗浄することでルチル型酸化チタンの湿ケーキを得た。湿ケーキをマヨネーズ瓶に回収し、メタノールと、酸化チタンの固形分に対し５０重量％の３−メタクリロキシトリメトキシシランを添加し、０．０３ｍｍのセラミックビーズを仕込み、ペイントシェーカーで１時間粉砕し、粘性の高い水性スラリー（溶媒中の水の割合は５重量％未満であった）を得た。反応終了時のｐＨは５．０付近であった。
（第二工程）
得られた水性スラリーをＮＨ３で中和したところ、ｐＨ７．０付近で急激に粘性が低下し、透明な水性酸化チタンゾルとなった。最終的なｐＨを８．０とした。
（第三工程）
得られた水性酸化チタンゾルに対し、限界ろ過濃縮とエタノールによる希釈を繰り返すことで溶媒をエタノールに置換し、次いで酸化チタンの固形分が３０重量％となるまで濃縮し、酸化チタンゾル（試料Ｂ：溶媒はエタノール）を得た。
【００３４】
実施例３
エタノールと水にポリビニルピロリドンを溶解し、試料Ａを添加した。次に、スチレンに重合開始剤であるＡＩＢＮを溶解させ、両者を混合した。この混合溶液を窒素雰囲気中６０℃で２４時間保持することによって分散重合を行った。析出した沈殿をエタノールで洗浄し、４０℃で乾燥しポリスチレン−ＴｉＯ２複合体粉末（試料Ｃ）を得た。
【００３５】
比較例１
前記ａ液を３５℃にて攪拌しながらｂ液を徐々に添加し、添加終了後１時間保持し、酸化チタンの固形分が１重量％で、溶媒中の水がメタノールに対して１２．５重量％の酸化チタンゾルを得た。反応終了後のｐＨは、２．５であり、水性酸化チタンゾルは透明であった。得られた酸化チタンゾルを第二工程のように中和せず、エタノールによる溶媒置換を試みたところ、その途中で沈殿が生じた。
【００３６】
比較例２
酸性のアナターゼ型酸化チタンゾル（石原産業製ＳＴＳ−１００）を、試料Ｄとする。
【００３７】
比較例３
四塩化チタンを中和して得たルチル型酸化チタンを解膠し、ＳｉＯ２により処理した中性のルチル型酸化チタンゾルを、試料Ｅとする。
【００３８】
評価１
（分光透過率の測定）
試料Ａ、Ｂ、Ｄ、Ｅにつき、下記の条件で希釈した後、１０ｍｍ厚の石英セルに入れ、分光光度計（Ｕ−３０１０：日立製）を用いて正透過での分光スペクトル（波長２００〜９００ｎｍ）を測定した。光路長１ｃｍの条件で、分光透過率を測定した。試料Ａ及び試料Ｄ（アナターゼ型の酸化チタンゾル）について得られた測定結果を、図１に示す。試料Ｂ及び試料Ｅ（ルチル型の酸化チタンゾル）について得られた測定結果を図２に示す。
希釈条件
試料Ａ：酸化チタンの濃度が０．５重量％となるまでメタノールで希釈。
試料Ｂ：酸化チタンの濃度が５．０重量％となるまでエタノールで希釈。
試料Ｄ：酸化チタンの濃度が０．５重量％となるまで水で希釈。
試料Ｅ：酸化チタンの濃度が５．０重量％となるまで水で希釈。
【００３９】
試料Ａについては、５５０ｎｍの波長を有する光の分光透過率が８７．８％であった。また、試料Ａは、図１に示すように、試料Ａの原材料である試料Ｄと同等の透過率を有しているが、この結果は、前記の第一工程〜第三工程により、酸化チタンゾルの透明性が損なわれなかったことを意味する。
【００４０】
公知の方法にて得られた試料Ｅでは、５５０ｎｍの波長を有する光の分光透過率が１１．１％であったのに対し、試料Ｂでは、３７．９％であった。試料Ｅに比べて試料Ｂの分光透過率は大きく向上しているが、これは、試料Ｂが粉砕工程を経て得られたためである。
【００４１】
評価２
（Ｓｉ−ＮＭＲ測定）
試料Ａ〜Ｂをそれぞれ乾燥し、下記の条件にてＳｉ−ＮＭＲ測定を行った。
測定結果を、表１に示す。
測定条件
装置：ＣＭＸ−３００（Ｃｈｅｍａｇｎｅｔｉｃｓ社製）
測定法：ＤＤ／ＭＡＳ法、逐次飽和法
スペクトル幅：３０．０３ｋＨｚ
パルス幅：２．２μｓｅｃ（４５°パルス、ＤＤ／ＭＡＳ法）
４．５μｓｅｃ（９０°パルス、逐次飽和法）
パルス繰り返し時間：ＡＣＱＴＭ：６８．２ｍｓｅｃ.
ＰＤ：１５０ｓｅｃ.（ＤＤ／ＭＡＳ法）、
：１ｓｅｃ.（逐次飽和法）
基準物質：ヘキサメチルシクロトリシロキサン（−９．６６ｐｐｍ）
温度：２２℃
試料回転数：４ｋＨｚ
【００４２】
【表１】
0005769932.tif 000002
【００４３】
表に示すように、有機シラン化合物の加水分解物のうち、酸化チタン粒子に担持されたもの（Ｓｉ−Ｏ−Ｔｉ結合を、構造内に有するものであり、表１において、Ｔ０Ｔｉ＋Ｔ１Ｔｉ＋Ｔ２Ｔｉとして表される）の割合は、試料Ａでは２６．５％であり、試料Ｂでは２９．０％であった。このように、Ｓｉ−Ｏ−Ｔｉ結合を有する加水分解生成物の割合が２０％以上であることは、有機シラン化合物の自己縮合が８０％以下に抑制されていることを表している。有機シラン化合物同士の自己縮合によるシロキサンネットワークの生成は、分散安定化に寄与するものの多すぎると逆に被覆の均一性が低下したり、異なる粒子を架橋して、逆に分散安定性が低下してしまう。このような理由からＳｉ−Ｏ−Ｔｉ結合の割合が２０％以上であることが好ましい。２５％以上であることが、より好ましい。
【００４４】
評価３
（透過型電子顕微鏡による観察）
試料Ｃを透過型電子顕微鏡で観察したところ、ポリスチレン粒子に酸化チタン粒子が分散していた。試料を透過型電子顕微鏡で撮影した画像を、図３に示す。
【産業上の利用可能性】
【００４５】
本発明の酸化チタンゾルは、相溶性有機溶媒を用いていることから、プラスチックやガラスの基材表面に塗布膜を形成するために好適である。
【図１】
0005769932.tif 000003
【図２】
0005769932.tif 000004
【図３】
0005769932.tif 000005